(57)【要約】【課題】  光照射により液晶性組成物の配向状態を制御することのできる新規な光応答性液晶組成物を提供することにある。【解決手段】  光応答性液晶組成物は、液晶性化合物と、当該液晶性化合物に混合されてゲル化性混合物を形成するゲル化剤とよりなり、光照射により液晶性化合物を一方向に配向した状態に制御することができることを特徴とする。この光応答性液晶組成物は、液晶性化合物が光照射方向に平行な方向に配向する。また、光応答性液晶組成物においては、ゲル化剤が、アゾベンゼン部位を有し、特定の骨格を有する化合物よりなることが好ましい。【選択図】  図１
2005281504.tif 000002
【特許請求の範囲】
【請求項１】
液晶性化合物と、当該液晶性化合物に混合されてゲル化性混合物を形成するゲル化剤とよりなり、
光照射により液晶性化合物を一方向に配向した状態に制御することができることを特徴とする光応答性液晶組成物。
【請求項２】
液晶性化合物が光照射方向に平行な方向に配向することを特徴とする請求項１に記載の光応答性液晶組成物。
【請求項３】
ゲル化剤が、アゾベンゼン部位を有し、下記一般式（１）で表される骨格を有する化合物よりなることを特徴とする請求項１または請求項２に記載の光応答性液晶組成物。
【化１】
2005281504.tif 000009
〔式中、Ｘは１価の有機基を示す。〕
【請求項４】
ゲル化剤が、アゾベンゼン部位を有し、下記式（１）で表される骨格を有するイソロイシン誘導体よりなることを特徴とする請求項１〜請求項３のいずれかに記載の光応答性液晶組成物。
【化２】
2005281504.tif 000010
【請求項５】
ゲル化剤が、下記一般式（２）で表されるイソロイシン誘導体よりなることを特徴とする請求項１〜請求項４のいずれかに記載の光応答性液晶組成物。
【化３】
2005281504.tif 000011
〔式中、Ｙは１価の基を示す。〕
【請求項６】
液晶性化合物がネマチック相を示す化合物よりなることを特徴とする請求項１〜請求項５のいずれかに記載の光応答性液晶組成物。
【請求項７】
液晶性化合物が４−ペンチル−４’−シアノビフェニルであり、ゲル化剤が下記一般式（２）で表されるイソロイシン誘導体よりなるものであることを特徴とする請求項１〜請求項６のいずれかに記載の光応答性液晶組成物。
【化４】
2005281504.tif 000012
〔式中、Ｙは１価の基を示す。〕
【発明の詳細な説明】
【技術分野】
【０００１】
本発明は、液晶性化合物などに混合されてゲル化性混合物を形成するゲル化剤と液晶性化合物とよりなる、液晶性化合物の光配向能を有する光応答性液晶組成物に関する。
【背景技術】
【０００２】
近年、ゲル化剤として、分子間相互作用によって分子が繊維状に集合して繊維状集合体を形成する自己組織性低分子よりなるものが注目されている。
このようなゲル化剤は、例えば光学的異方性および電場応答性などの液晶の有する特性と物理ゲルの有する特性とを共に有する液晶物理ゲルを構成する材料として期待されている。ゲル化剤を用いた液晶物理ゲルとしては、例えばゲル化剤と、液晶性化合物とよりなる液晶組成物が提案されている（例えば、特許文献１参照。）。このような液晶物理ゲルは、温度や電場などの外部刺激によってその組織化構造が変化するものである。
また、光を外部刺激とする液晶物理ゲルとして、フォトクロミック化合物であるアゾベンゼン化合物をゲル化剤として用いてなる光応答性液晶組成物が提案されている（例えば、特許文献２参照。）。
【０００３】
しかしながら、液晶性化合物と光応答性低分子ゲル化剤よりなる光応答性を有する液晶組成物としては、その機能として液晶性化合物の光配向を達成したものは知られていない。
【０００４】
【特許文献１】特開２００２−２４９７８０号公報
【特許文献２】特開２００３−２３８９６２号公報
【発明の開示】
【発明が解決しようとする課題】
【０００５】
本発明は、光刺激によって生じるゲル化剤および液晶性化合物よりなる液晶組成物の組織化構造の変化、およびゲル化剤として用いられる繊維状集合体を形成する自己組織性低分子について研究を重ねた結果、完成されたものであって、その目的は、光照射により液晶性化合物の配向状態を制御することのできる新規な光応答性液晶組成物を提供することにある。
【課題を解決するための手段】
【０００６】
本発明の光応答性液晶組成物は、液晶性化合物と、当該液晶性化合物に混合されてゲル化性混合物を形成するゲル化剤とよりなり、
光照射により液晶性化合物を一方向に配向した状態に制御することができることを特徴とする。
【０００７】
本発明の光応答性液晶組成物は、液晶性化合物が光照射方向に平行な方向に配向することを特徴とする。
【０００８】
本発明の光応答性液晶組成物においては、ゲル化剤が、アゾベンゼン部位を有し、下記一般式（１）で表される骨格を有する化合物よりなることが好ましい。
【０００９】
【化１】
2005281504.tif 000003
【００１０】
〔式中、Ｘは１価の有機基を示す。〕
【００１１】
本発明の光応答性液晶組成物においては、ゲル化剤が、アゾベンゼン部位を有し、下記式（１）で表される骨格を有するイソロイシン誘導体よりなることが好ましい。
【００１２】
【化２】
2005281504.tif 000004
【００１３】
本発明の光応答性液晶組成物においては、ゲル化剤が、下記一般式（２）で表されるイソロイシン誘導体よりなることが好ましい。
【００１４】
【化３】
2005281504.tif 000005
〔式中、Ｙは１価の基を示す。〕
【００１５】
本発明の光応答性液晶組成物においては、液晶性化合物がネマチック相を示す化合物よりなることが好ましい。
【００１６】
本発明の光応答性液晶組成物は、液晶性化合物が４−ペンチル−４’−シアノビフェニルであり、ゲル化剤が下記一般式（２）で表されるイソロイシン誘導体よりなるものであることが好ましい。
【００１７】
【化４】
2005281504.tif 000006
【００１８】
〔式中、Ｙは１価の基を示す。〕
【発明の効果】
【００１９】
本発明の光応答性液晶組成物は、光照射により液晶性化合物の配向状態を制御することのできる、光配向能を有する新規な液晶組成物である。
【発明を実施するための最良の形態】
【００２０】
以下、本発明について詳細に説明する。
【００２１】
本発明の光応答性液晶組成物は、液晶性化合物と、当該液晶性化合物に混合されてゲル化性混合物を形成するゲル化剤とよりなり、液晶性化合物の光配向能を有するものである。
【００２２】
本発明の光応答性液晶組成物の好ましい具体例としては、ネマチック相を示す液晶性化合物（以下、「特定液晶性化合物」ともいう。）と、アゾベンゼン部位を有すると共に、上記一般式（１）で表される骨格を有する化合物からなるゲル化剤とよりなる液晶組成物が挙げられる。
【００２３】
ゲル化剤を構成する化合物に係る骨格を表す一般式（１）において、Ｘは１価の有機基を示し、Ｘを構成する１価の有機基としては、ｓｅｃ−ブチル基が好ましい。
【００２４】
特定液晶性化合物としては、シアノビフェニル系化合物、フェニルシクロヘキサン系化合物、ベンジリデンアニリン系化合物、フェニルベンゾエート系化合物、フェニルアセチレン系化合物、フェニルピリミジン系化合物などの室温でネマチック相を示すものを用いることができる。
特定液晶性化合物の好ましい具体例としては、４−ペンチル−４’−シアノビフェニル等のシアノビフェニル系化合物、４−メトキシベンジリデン−４’−ブチルアニリン等のベンジリデンアニリン系化合物、４−（トランス−４−ペンチルシクロヘキシル）ベンゾニトリル等のフェニルシクロヘキサン系化合物などが挙げられ、これらの中では、４−ペンチル−４’−シアノビフェニルが特に好ましい。
【００２５】
ゲル化剤としては、−ＮＨ−基と−ＣＯ−基との組み合わせからなる基などよりなる分子間水素結合の形成が可能な基（以下、「水素結合形成基」ともいう。）と、アゾベンゼン部位とを有する特定の分子構造の化合物を用いることができ、このような化合物の中ではアゾベンゼン部位を有すると共に、上記式（１）で表される骨格を有するイソロイシン誘導体よりなるものを好適に用いることができる。
ゲル化剤の好ましい具体例としては、上記一般式（２）で表されるイソロイシン誘導体（以下、「特定イソロイシン誘導体」ともいう。）よりなるものが挙げられる。
【００２６】
特定イソロイシン誘導体を表す一般式（２）において、Ｙは１価の基を示し、Ｙを構成する１価の基としては、例えばシアノ基、ニトロ基、メトキシ基、アルキル基、クロロ基、ブロモ基、ヨード基などが挙げられる。
これらのうち、基Ｙとしては、シアノ基が好ましい。
【００２７】
アゾベンゼン部位を有すると共に、上記式（１）で表される骨格を有するイソロイシン誘導体よりなるゲル化剤は、上記式（１）で表される骨格を有するイソロイシン誘導体（以下、「原料イソロイシン誘導体」ともいう。）と、下記一般式（３）で表されるアゾベンゼン誘導体（以下、「原料アゾベンゼン誘導体」ともいう。）とを原料とし、これらの原料を、１−エチル−３−（３−ジメチルアミノプロピル）カルボジイミド塩酸塩および４−（Ｎ，Ｎ−ジメチルアミノ）ピリジンの存在下において反応させて特定の分子構造のイソロイシン誘導体を得ることにより製造することができる。
【００２８】
【化５】
2005281504.tif 000007
【００２９】
〔式中、Ｙは１価の基を示す。〕
【００３０】
この反応において、原料イソロイシン誘導体のモル数と、原料アゾベンゼン誘導体のモル数とは、実質的に同等であって等量関係にあることが好ましい。
【００３１】
１−エチル−３−（３−ジメチルアミノプロピル）カルボジイミド塩酸塩の使用量は、原料イソロイシン誘導体１００質量部に対して、１００〜２００質量部であることが好ましい。
また、４−（Ｎ，Ｎ−ジメチルアミノ）ピリジンの使用量は、原料イソロイシン誘導体１００質量部に対して、５〜２０質量部であることが好ましい。
【００３２】
この反応処理に用いられる溶媒としては、ジクロロメタン、テトラヒドロフラン、Ｎ，Ｎ−ジメチルホルムアミドなどが挙げられる。
これらは、単独で若しくは２種以上を組み合わせて用いることができる。
溶媒の使用量は、原料イソロイシン誘導体１ｇに対して、１０〜５０ｍｌであることが好ましい。
【００３３】
反応温度は、例えば室温（２５℃）であり、反応時間は、例えば１〜５日間である。
【００３４】
下記反応式（１）に、特定イソロイシン誘導体よりなるゲル化剤を製造する場合における当該特定イソロイシン誘導体の合成工程を示す。
【００３５】
【化６】
2005281504.tif 000008
【００３６】
〔式中、Ｙは１価の基を示す。〕
【００３７】
本発明の光応答性液晶組成物を構成するゲル化剤は、上述の製造方法以外の方法によっても製造することができる。
【００３８】
本発明の光応答性液晶組成物におけるゲル化剤の含有割合は、その種類によって異なるが、ゲル化剤および特定液晶性化合物の合計１００質量％に対して０．２〜１０．０質量％であることが好ましい。
【００３９】
以上のような光応答性液晶組成物は、ゲル化剤が水素結合形成基によって分子間に水素結合が形成されることにより多数の分子が繊維状に集合してなる繊維状集合体となり、これにより、当該光応答性液晶組成物全体をゲル化してその流動性を実質的に消失させることができ、しかも形成される繊維状集合体が機能性部位としてのアゾベンゼン部位に由来の光応答機能を有するものとなるため、以下に説明するような液晶性化合物の光配向能が得られる。
【００４０】
本発明の光応答性液晶組成物は、光応答性を有し、光照射により液晶性化合物の配向状態を制御することのできるものであって、ゲル化剤による繊維状集合体が形成されている状態の光応答性液晶組成物に対してその照射方向を制御して光を照射することにより、液晶性化合物を、当該光の照射方向に平行な一方向に配向した状態とすることができるものである。
具体的には、図１に示すように、ガラスセルに封入された状態の液晶組成物に、例えばガラスセルを構成する基板１０に対して垂直方向、すなわち基板１０に照射角度αが９０°となるように紫外光（非偏光、波長３６５ｎｍ）を照射した場合には、当該液晶組成物を構成する多数の液晶性化合物分子３０が基板１０に垂直な一方向に配向される。
図１において、２０は繊維状集合体であり、２０Ａはゲル化剤による繊維状集合体２０を構成するイソロイシン誘導体におけるアゾベンゼン部位を示す。
【００４１】
このような現象が生じる理由は、アゾベンゼン化合物がトランス−シス光異性化する特性を有するものであり、そのトランス体が棒状の分子形状を有し、吸収遷移モーメントが分子長軸に略平行であるものであるため、本発明の光応答性液晶組成物においては、紫外光（非偏光）が照射されることによってアゾベンゼン部位２０Ａがトランス−シス−トランスという異性化サイクルを繰り繰り返すうちに分子長軸が照射方向に平行な方向に伸びた状態に配列され、このようにして紫外光が照射されることによって繊維状集合体２０上のアゾベンゼン部位２０Ａが光配向され、この光配向したアゾベンゼン部位２０Ａの作用により、液晶性化合物分子３０が配向されるためであると考えられる。
【００４２】
また、本発明の光応答性液晶組成物は、液晶性化合物の配向方向を連続的に変化させることができるものである。
具体的には、図２に示すように、紫外光を照射することによって液晶性化合物分子３０が基板１０に対して、例えば３０°傾いた状態に配向されてなる液晶組成物（図２の（ａ））に、基板１０に対する照射角度αが、例えば１５０°となるように紫外光を照射した場合には、当該液晶組成物は、液晶性化合物分子３０が基板１０に対して垂直な方向に配向された状態（図２の（ｂ））を経、最終的に液晶性化合物分子３０が基板１０に対して１５０°傾いた状態（図２の（ｃ））に再配向される。
【００４３】
ここに、再配向過程において液晶性化合物分子３０が基板１０に対して垂直な方向に配向された状態となる理由は、当該再配向過程においては、繊維状集合体２０におけるアゾベンゼン部位２０Ａとして、基板１０に対して１５０°傾いた状態のものと、基板１０に対して３０°傾いた状態のものとが混在し、このように２つの傾き状態のアゾベンゼン部位２０Ａが存在する状態において、液晶性化合物分子３０に対するアゾベンゼン部位２０Ａによる配向力が平均化されるためだと考えられる。
【００４４】
更に、本発明の光応答性液晶組成物は、光（紫外光）による外部刺激によって配向されてなる状態の液晶性化合物の配向方向を光以外の外部刺激により変化させることができるものである。
具体的には、図３に示すように、紫外光を照射することによって液晶性化合物分子３０が基板１０に対して傾いた状態（図３においては１３５°傾いた状態）に配向されてなる液晶組成物に基板１０に垂直な方向に電場を印加した場合には、液晶性化合物分子３０は基板に対して垂直な方向に配向し、しかも電場の印加を中止した場合には、再び電場印加前の状態、具体的には基板１０に対して傾いた状態に戻される。
【００４５】
そして、本発明の光応答性液晶組成物は、液晶性化合物が光による外部刺激によって配向されてなる状態において、当該光応答性液晶組成物を加熱・冷却処理することにより、液晶性化合物が配向されていない状態（図１の（ａ）参照）とすることができるものである。
【００４６】
以上のような本発明の光応答性液晶組成物によれば、光応答性を有し、光照射により液晶性化合物を一方向に配向した状態に制御することができることから、３次元情報に基づいて液晶配向を行うという、従来の配向膜を用いた２次元情報による液晶配向技術とは異なる新たな光配向技術を実現することができ、また、ゲル化剤の自己組織性によって液晶性化合物のマクロな流動性を抑制することができることから優れた取扱性を得ることができるため、例えば液晶表示素子の材料として好適に用いることができる可能性がある。
【００４７】
＜実施例＞
以下、本発明の具体的な実施例について説明するが、本発明はこれに限定されるものではない。
【実施例１】
【００４８】
（原料アゾベンゼン誘導体の合成例１）
反応容器中において、４’−シアノ−４−ヒドロキシアゾベンゼン２．２３ｇ（０．０１モル）と、ブロモ酢酸エチル２．３３ｇ（０．０１４モル）とを、Ｎ，Ｎ−ジメチルホルミアミド（ＤＭＦ）３５ｍｌに溶解させ、この系に炭酸カリウム４．１４ｇ（０．０３モル）を添加した後、アルゴン雰囲気下において１００℃で１９時間撹拌した。そして、薄層クロマトグラフィーによって原料の消失を確認した後、溶媒を減圧留去することによって得られた粗生成物に、エタノール６０ｍｌと、水１２ｍｌと、水酸化カリウム０．７ｇとを添加して１．５時間加熱還流した。その後、反応容器を室温まで冷却し、３規定の塩酸８ｍｌを添加することよって酸性化し、析出物を濾取することにより、収率９３％で一般式（３）においてＹがシアノ基である（４’−シアノアゾベンゼン−４−オキシ）酢酸（以下、「原料アゾベンゼン誘導体（１）」ともいう。）２．６０ｇを得た。
【００４９】
（原料イソロイシン誘導体の合成例１）
Ｎ−［（９−フルオレニル）メトキシカルボニル］−Ｌ−イソロイシン２．４７ｇ（０．００７モル）と、オクタデシルアミン１．８９ｇ（０．００７モル）と、４−（Ｎ，Ｎ−ジメチルアミノ）ピリジン（ＤＭＡＰ）８５．５ｍｇ（０．０００７モル）と、１−エチル−３−（３−ジメチルアミノプロピル）カルボジイミド塩酸塩（ＥＤＣ）１．６１ｇ（０．００８４モル）とを、ジクロロメタン４５ｍｌに溶解させ、室温で４日間撹拌した。そして、得られた反応混合物をジクロロメタンによって抽出し、有機層を無水硫酸マグネシウムで乾燥させた後、溶媒を減圧留去し、残査を酢酸エチルを用いて再結晶処理し、ゲル状の物質を吸引濾過することにより、収率８７％でＮ−［（９−フルオレニル）メトキシカルボニル］−Ｌ−イソロイシルアミノオクタデカン（以下、「中間生成物（１）」ともいう。）３．６９ｇを得た。
【００５０】
次いで、得られた中間生成物（１）３．０２ｇ（０．００５モル）に、Ｎ，Ｎ−ジメチルホルムアミド（ＤＭＦ）３２ｍｌと、ピペリジン８ｍｌとを添加し、室温で１．５時間撹拌した。そして、溶媒を減圧留去し、残査をジエチルエーテルによって抽出し、有機層を無水硫酸マグネシウムで乾燥させた後、溶媒を減圧留去し、残査をシリカゲルクロマトグラフィーによって精製することにより、収率８１％で式（１）で表されるＬ−イソロイシルアミノオクタデカン（以下、「原料イソロイシン誘導体（１）」ともいう。）１．５４ｇを得た。
【００５１】
（ゲル化剤の製造例１）
アルゴン雰囲気下において、原料アゾベンゼン誘導体（１）０．４５ｇ（０．００１６モル）をジクロロメタン１２ｍｌに溶解させ、原料イソロイシン誘導体（１）０．６１ｇ（００１６モル）と、４−（Ｎ，Ｎ−ジメチルアミノ）ピリジン（ＤＭＡＰ）２４ｍｇ（０．０００２モル）と、１−エチル−３−（３−ジメチルアミノプロピル）カルボジイミド塩酸塩（ＥＤＣ）０．４３ｇ（０．００２２モル）とを添加し、室温で５日間撹拌した。そして、溶媒を減圧留去し、残査をクロロホルムによって抽出し、有機層を無水硫酸マグネシウムで乾燥させた後、溶媒を減圧留去し、残査をシリカゲルクロマトグラフィーによって精製することにより、収率５８％で反応生成物を得た。
得られた反応生成物は、核磁気共鳴分光法( ＮＭＲ) の測定結果から、一般式（２）においてＹがシアノ基である、Ｎ−［（４’−シアノアゾベンゼン−４−オキシ）アセチル］−Ｌ−イソロイシルアミノオクタデカン（以下、「イソロイシン誘導体（１）」ともいう。）であることが確認された。
核磁気共鳴分光法( ＮＭＲ) の測定結果を下記に示す。
【００５２】
1Ｈ  ＮＭＲ（２７０ＭＨｚ，重クロロホルム溶液）：化学シフトδ  ８．００−７．９４（ｍ、４Ｈ）、７．８０（ｄ、Ｊ＝８．５８Ｈｚ、２Ｈ）、７．１０−７．０７（ｍ、３Ｈ）、５．７７（ｍ、１Ｈ）、４．６１（ｓ、２Ｈ）、４．２６（ｍ、１Ｈ）、３．３３−３．２２（ｍ、２Ｈ）１．９５−１．２０（ｍ、３５Ｈ）、０．９８−０．８５（ｍ、９Ｈ）
【００５３】
また、このイソロイシン誘導体（１）よりなるゲル化剤のゲル形成能を調べたところ、４−ペンチル−４’−シアノビフェニルに対して良好なゲル形成能を示すことが確認された。
【００５４】
（液晶組成物の特性確認）
液晶性化合物である４−ペンチル−４’−シアノビフェニルに、ゲル化剤としてイソロイシン誘導体（１）を混合することによって当該イソロイシン誘導体（１）の濃度が３質量％のゲル化性混合物（以下、「液晶組成物（１）」ともいう。）を得た。
【００５５】
得られた液晶組成物（１）を厚さ５μｍのガラスセル内に封入することにより、サンプル（１）を複数作製した。
【００５６】
作製したサンプル（１）に、波長３６５ｎｍの非偏光である紫外光（以下、「特定紫外光」ともいう。）をガラスセルを構成する基板に対して照射角度９０°で照射し、この紫外光照射処理を行ったサンプル（１）をコノスコープ観察したところ、十字像が確認された。図４の（ハ）に、コノスコープ観察によって確認された十字像の形状を示す。
なお、サンプル（１）について、特定紫外光照射処理を行う前にもコノスコープ観察をしたところ、十字像は確認されなかった。
【００５７】
また、その表面に水平配向膜が形成された２枚の基板を用意し、この２枚の基板の間に液晶組成物よりなる組成物層が形成されてなる構成のサンプル（２）を作製し、このサンプル（２）に、基板に対して照射角度９０°で特定紫外光を照射し、この紫外光照射処理を行ったサンプル（２）をコノスコープ観察したところ、上記のサンプル（１）におけるコノスコープ観察によって確認された十字像の形状と同一形状の十字像が確認された。
なお、サンプル（２）について、特定紫外光照射処理を行う前にもコノスコープ観察をしたところ、十字像は確認されなかった。
【００５８】
以上の結果から、サンプル（１）およびサンプル（２）に係る液晶組成物（１）は、紫外光が照射されることにより多数の液晶性化合物が一方向に配向するものであることが確認された。
【００５９】
また、サンプル（１）に対して、基板に対する照射角度を３０°、６０°、１２０°および１５０°と変化させて特定紫外光を照射し、この紫外光照射処理を行ったサンプル（１）の各々をコノスコープ観察した。図４に、照射角度９０°で紫外光照射処理を行ったサンプル（１）のコノスコープ観察によって確認された十字像の形状と共に、各照射角度によって紫外光照射処理されたサンプル（１）に係るコノスコープ観察によって確認された十字像の形状を示す。
図４において、各々、照射角度３０°の場合における十字像の形状を（イ）に示し、照射角度６０°の場合における十字像の形状を（ロ）に示し、照射角度１２０°の場合における十字像の形状を（ニ）に示し、照射角度１５０°の場合における十字像の形状を（ホ）に示す。
【００６０】
以上の結果から、サンプル（１）に係る液晶組成物（１）は、当該液晶組成物（１）を構成する多数の液晶性化合物が紫外光の照射方向に応じて、当該照射方向に平行な一方向に配向するものであることが確認された。
【００６１】
また、サンプル（１）に、ガラスセルを構成する基板に対して照射角度３０°で特定紫外光を照射し、コノスコープ観察によって液晶性化合物が基板に対して３０°傾いた状態で配向されていることを確認した後、このサンプル（１）に、温度３２℃の条件下において照射角度１５０°で特定紫外光を照射しながら、コノスコープ観察によって経時的に液晶性化合物の配向状態を確認したところ、紫外光照射時間の経過に伴ってコノスコープ観察によって確認される十字像の形状が、図４における（イ）、（ロ）、（ハ）、（ニ）、（ホ）に示されている形状へとこの順に次第に変化し、具体的に、紫外光照射処理を開始してから２時間経過後に液晶性化合物が基板に対して垂直に配向された状態となり、また、紫外光照射処理を開始してから４時間経過後には液晶性化合物が基板に対して１５０°傾いた状態に配向されることが確認された。
【００６２】
以上の結果から、サンプル（１）に係る液晶組成物（１）は、当該液晶組成物（１）を構成する液晶性化合物の配向方向を連続的に変化させることができるものであることが確認された。
【００６３】
更に、２枚のＩＴＯ基板の間に液晶組成物（１）よりなる組成物層が形成されてなる構成のサンプル（３）を作製し、このサンプル（３）に、基板に対して照射角度１３５°で特定紫外光を照射し、コノスコープ観察によって液晶性化合物が基板に対して１３５°傾いた状態に配向されていることを確認した後、このサンプル（３）に、基板に垂直な方向に電場を印加したところ、液晶性化合物が基板に対して垂直な方向に配向し、また、電場の印加を中止した場合には、液晶性化合物が再び基板に対して１３５°傾いた状態に配向されることが確認された。
【００６４】
以上の結果から、サンプル（３）に係る液晶組成物（１）は、当該液晶組成物（１）を構成する液晶性化合物が紫外光によって配向されたその配向方向を、電場などの光以外の外部刺激により変化させることができるものであることが確認された。
【図面の簡単な説明】
【００６５】
【図１】ガラスセルに封入された本発明の光応答性液晶組成物の状態を示す説明用模式図であり、（ａ）はゲル化剤による繊維状集合体が形成された、紫外光を照射する前の状態を示す模式図であり、（ｂ）は紫外光が照射された後の状態を示す模式図である。
【図２】ガラスセルに封入された本発明の光応答性液晶組成物の状態が連続的に変化していく状態を示す説明用模式図である。
【図３】ガラスセルに封入された本発明の光応答性液晶組成物の状態が外部刺激によって変化することを示す説明用模式図である。
【図４】実施例１に係るコノスコープ観察によって確認される十字像の形状を示す説明図である。
【符号の説明】
【００６６】
１０      基板
２０      繊維状集合体
２０Ａ      アゾベンゼン部位
３０      液晶性化合物分子
【図１】
2005281504.tif 000013
【図２】
2005281504.tif 000014
【図３】
2005281504.tif 000015
【図４】
2005281504.tif 000016